(57)【要約】【課題】  ＢＳＡを用いることなく非特異吸着を抑制できる粒子の製造方法を提供すること。【解決手段】  ラジカル重合性モノマー、有機シラン化合物、ラジカル重合開始剤、水溶性ポリマー、及び水溶液を混合して乳濁液を調製する第一の工程を有する粒子の製造方法であって、  前記有機シラン化合物が、ケイ素原子にアルコキシ基が結合したラジカル重合性を有する化合物である、粒子の製造方法。【選択図】  なし【特許請求の範囲】
【請求項１】
ラジカル重合性モノマー、有機シラン化合物、ラジカル重合開始剤、水溶性ポリマー、及び水溶液を混合して乳濁液を調製する第一の工程を有する粒子の製造方法であって、
前記有機シラン化合物が、ケイ素原子にアルコキシ基が結合したラジカル重合性を有する化合物である、粒子の製造方法。
【請求項２】
前記乳濁液を、加熱する第二の工程をさらに有する請求項１に記載の粒子の製造方法。
【請求項３】
前記ラジカル重合性モノマーが、ケイ素原子を含まないモノマーである請求項１または２に記載の粒子の製造方法。
【請求項４】
前記ラジカル重合性モノマーは、スチレン系モノマー、アクリレート系モノマー、メタクリレート系モノマーからなる群より選択される少なくとも一つである請求項１乃至３のいずれか１項に記載の粒子の製造方法。
【請求項５】
前記ラジカル重合性モノマーは、スチレン、ブタジエン、酢酸ビニル、塩化ビニル、アクリロニトリル、メタクリル酸メチル、メタクリロニトリル、アクリル酸メチルからなる群より選択される少なくとも一つである請求項１乃至４のいずれか１項に記載の粒子の製造方法。
【請求項６】
前記水溶性ポリマーは、ポリアクリルアミド、ポリビニルアルコール、ポリエチレンオキシド、及びポリビニルピロリドンからなる群より選択される少なくとも一つである請求項１乃至５のいずれか１項に記載の粒子の製造方法。
【請求項７】
前記有機シラン化合物は、ビニルトリメトキシシラン、ビニルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシランからなる群より選択される少なくとも一つである請求項１乃至６のいずれか１項に記載の粒子の製造方法。
【請求項８】
前記水溶液は、ｐＨが６以上９以下に調整されたものである請求項１乃至７のいずれか１項に記載の粒子の製造方法。
【請求項９】
前記第一の工程において、シリコンアルコキシド基、カルボキシル基、アミノ基、チオール基、及びグリシジル基のうち、少なくとも一つの反応性官能基を有する化合物を加える工程をさらに有する請求項１乃至７のいずれか１項に記載の粒子の製造方法。
【請求項１０】
前記反応性官能基を有する化合物が、２−（３，４−エポキシシクロヘキシル）エチルトリメトキシシラン、３−グリシドキシプロピルメチルジメトキシシラン、３−グリシドキシプロピルトリエトキシシラン、３−アミノプロピルトリエトキシシラン、トリス−（トリメトキシシリルプロピル）イソシアヌレート、３−メルカプトプロピルトリメトキシシラン、３−イソシアネートプロピルトリエトキシシラン、トリメチトキシビニルシラン、トリエトキシビニルシラン、テトラメチルオルソシリケート、テトラエチルオルソシリケート、メルカプトプロピルトリメトキシシラン、メルカプトプロピルトリエトキシシラン、アミノプロピルトリメトキシシラン、アミノプロピルトリエトキシシラン、１，３−アセトンジカルボン酸、アクリル酸、２−アクリロイロキシエチル−コハク酸、２−メタクリロイロキシエチルコハク酸、グリシジルメタクリレート、エチレングリコールジグリシジルエーテル、ポリエチレングリコールジグリシジルエーテル、プロピレングリコールジグリシジルエーテル、グリセリンジグリシジルエーテル、アラニン、４−マレイミド酪酸、２−メルカプトエチルアミンからなる群から選択される少なくとも一つである、請求項９に記載の粒子の製造方法。
【請求項１１】
前記反応性官能基を有する化合物を加える工程の後に、リガンドを添加する工程を有する、請求項９または１０に記載の粒子の製造方法。
【請求項１２】
請求項１乃至１１のいずれか１項に記載の粒子を分散媒に分散する工程を含む、検査試薬の製造方法。
【請求項１３】
前記検査試薬における前記粒子の平均粒子径が１００ｎｍ以上４００ｎｍ以下であり、前記粒子の粒度分布の変動係数が５以下である請求項１２に記載の検査試薬の製造方法。
【請求項１４】
ラジカル重合性モノマー、有機シラン化合物、ラジカル重合開始剤、水溶性ポリマー、及び水溶液を混合して乳濁液を調製する工程によって製造される粒子であって、
前記有機シラン化合物が、ケイ素原子にアルコキシ基が結合したラジカル重合性を有する化合物である粒子。
【請求項１５】
前記ラジカル重合性モノマーが、ケイ素原子を含まないモノマーである請求項１４に記載の粒子。
【請求項１６】
前記ラジカル重合性モノマーは、スチレン系モノマー、アクリレート系モノマー、及びメタクリレート系モノマーからなる群より選択される少なくとも一つである請求項１４または１５に記載の粒子。
【請求項１７】
前記ラジカル重合性モノマーは、スチレン、ブタジエン、酢酸ビニル、塩化ビニル、アクリロニトリル、メタクリル酸メチル、メタクリロニトリル、アクリル酸メチルからなる群より選択される少なくとも一つである請求項１４乃至１６のいずれか１項に記載の粒子。
【請求項１８】
前記水溶性ポリマーは、ポリアクリルアミド、ポリビニルアルコール、ポリエチレンオキシド、及びポリビニルピロリドンからなる群より選択される少なくとも一つである請求項１４乃至１７のいずれか１項に記載の粒子。
【請求項１９】
シリコンアルコキシド基、カルボキシル基、アミノ基、チオール基、及びグリシジル基のうち、少なくとも一つの反応性官能基を有する化合物をさらに有する請求項１４乃至１８のいずれか１項に記載の粒子。
【請求項２０】
請求項１９に記載の粒子と、前記反応性官能基に結合したリガンドと、を有するアフィニティー粒子。
【請求項２１】
前記リガンドが、抗体、抗原、及び核酸のいずれかであることを特徴とする請求項２０に記載のアフィニティー粒子。
【請求項２２】
請求項２０または２１に記載のアフィニティー粒子と、前記アフィニティー粒子を分散させる分散媒と、を有することを特徴とする体外診断用の検査試薬。
【請求項２３】
前記リガンドが抗体または抗原であり、ラテックス凝集法による検体中の抗原または抗体の検出に用いられる請求項２２に記載の検査試薬。
【請求項２４】
請求項２２または２３に記載の検査試薬と、前記検査試薬を内包する筐体とを有することを特徴とする体外診断用の検査キット。
【請求項２５】
検体中の標的物質の検出方法であって、
請求項２２または２３に記載の検査試薬に、検体を混合する工程を有することを特徴とする検出方法。
【請求項２６】
ラテックス凝集法による検体中の標的物質の検出方法であって、
請求項２２または２３に記載の検査試薬に、検体を混合して混合液を得る工程と、
前記混合液に、光を照射する工程と、
前記混合液に照射された光の、透過光または散乱光の少なくともいずれかを検出する工程と、
を有することを特徴とする検出方法。
【発明の詳細な説明】
【技術分野】
【０００１】
本発明は、粒子、及びその製造方法に関する。
【背景技術】
【０００２】
ポリマー粒子は基礎的な生物学や医療の分野においてその重要性が高まっている。例えばラテックス凝集法を用いた体外検査診断薬への応用に対するニーズが高まっている。
【０００３】
原理的には、粒子表面に所望の抗原あるいは抗体を吸着させることができれば、ラテックス凝集反応の感度を高めることができる。しかし、血清などの検体中には多くの夾雑物が存在しており、この夾雑物も粒子表面に吸着（非特異吸着）し、所望の抗原や抗体が粒子表面へ吸着することを阻害する。また、粒子に吸着した夾雑物を介して粒子同士が凝集すると、測定精度の低下がおこる。そこで、調製した粒子に所望の抗体を吸着させた後に、ＢＳＡ（Ｂｏｖｉｎｅ  ｓｅｒｕｍ  ａｌｂｕｍｉｎ、牛血清アルブミン）で粒子表面を被覆することで、粒子表面への夾雑物の吸着（非特異吸着）を抑制する方法がある（特許文献１）。
【先行技術文献】
【特許文献】
【０００４】
【特許文献１】特開２００４−１５１０００号公報
【発明の概要】
【発明が解決しようとする課題】
【０００５】
しかし、ＢＳＡで粒子表面を被覆すると、夾雑物の吸着を十分に抑えられるときと抑えられないときがあった。そのため、ラテックス凝集法にＢＳＡで被覆した粒子を用いると、再現性が低下するという問題点があった。ＢＳＡが天然物であるため、ロットごとに親水性と疎水性の程度が異なっているためと推測される。
【課題を解決するための手段】
【０００６】
本発明に係る粒子の製造方法は、ラジカル重合性モノマー、有機シラン化合物、ラジカル重合開始剤、水溶性ポリマー、及び水溶液を混合して乳濁液を調製する第一の工程を有する粒子の製造方法であって、前記有機シラン化合物が、ケイ素原子にアルコキシ基が結合したラジカル重合性を有する化合物である。
【０００７】
本発明に係る粒子は、ラジカル重合性モノマー、有機シラン化合物、ラジカル重合開始剤、水溶性ポリマー、及び水溶液を混合して乳濁液を調製する工程によって製造される粒子であって、前記有機シラン化合物が、ケイ素原子にアルコキシ基が結合したラジカル重合性を有する化合物である。
【発明の効果】
【０００８】
本発明によれば、ＢＳＡを用いることなく非特異吸着を抑制できる粒子及びその製造方法を提供することができる。
【図面の簡単な説明】
【０００９】
【図１】本発明の実施例に係る粒子の製造方法、及び製造された粒子について説明するための表である。
【発明を実施するための形態】
【００１０】
以下、本発明の実施形態について、詳細に説明するが、本発明はこれらに限られない。
【００１１】
（粒子、及び粒子の製造方法）
本実施形態に係る粒子の製造方法は、少なくとも、ラジカル重合性モノマー、有機シラン化合物、ラジカル重合開始剤、及び水溶性ポリマーを、水溶液（水系媒体）と混合して乳濁液を調製する工程（第一の工程）を有する。ここで用いられる有機シラン化合物は、ケイ素原子にアルコキシ基が結合し、さらにラジカル重合性を有する化合物である。なお、得た乳濁液を、加熱する工程（第二の工程）を有していても良い。なお、本実施形態に係る製造方法によって製造される粒子を以下では、ポリマー微粒子と呼ぶことがある。本実施形態に係る粒子の製造方法によって製造される粒子は、有機シラン化合物に由来するシリカ（シラノール基）の存在により、粒子表面の親水性が高いため、ＢＳＡを用いることなく、非特異吸着を抑制できる。また、ＢＳＡのような天然物を用いていないので、粒子毎の非特異吸着の抑制能力の差が小さい。言い換えると、粒子を製造する上で、非特異吸着の抑制能力の再現性が高い。
【００１２】
（粒子の製造方法の一例）
次に、本実施形態に係る粒子の製造方法の一例を説明する。
【００１３】
本実施形態に係るポリマー微粒子は、少なくとも、ケイ素原子を含まないラジカル重合性モノマー、有機シラン化合物、ラジカル重合開始剤、水溶性ポリマーおよび反応性官能基を有する分子を水系媒体と混合して乳濁液を調製する（第一の工程）。ここで、反応性官能基を有する分子は、シリコンアルコキシド基、カルボキシル基、アミノ基、チオール基、グリシジル基の内少なくとも一つを有する分子である。
【００１４】
さらに、乳濁液を加熱する工程（第二の工程）を有し、前記有機シラン化合物が、ケイ素原子にアルコキシ基が結合し、さらにラジカル重合性を有する二重結合を有する化合物である。
【００１５】
本実施形態に係るポリマー微粒子は、少なくともケイ素原子を含まないラジカル重合性モノマーとケイ素原子にアルコキシ基が結合し、ラジカル重合性を有する二重結合を有する化合物を共重合し得られるポリマー微粒子である。さらにシリコンアルコキシド基、カルボキシル基、アミノ基、チオール基、グリシジル基の官能基の内少なくとも一つを有する分子が該ポリマー微粒子に共有結合している。
【００１６】
（ラジカル重合性モノマー）
ラジカル重合性モノマーは、スチレン系モノマー、アクリレート系モノマー、メタクリレート系モノマーからなる群より選択される少なくとも一つを用いることができる。例えば、スチレン、ブタジエン、酢酸ビニル、塩化ビニル、アクリロニトリル、メタクリル酸メチル、メタクリロニトリル、アクリル酸メチルなどを挙げることができる。これらのモノマーの群より選択される少なくとも一つを用いることができる。すなわち、これらの中から、単独であるいは複数種組み合わせて使用できる。また一つの分子内に二重結合を２つ以上有するモノマー、例えばジビニルベンゼンを架橋剤として用いてもよい。
【００１７】
（有機シラン化合物）
有機シラン化合物としては、ビニルトリメトキシシラン、ビニルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシランなどを挙げることができる。これらのモノマーの群より選択される少なくとも一つを用いることができる。すなわち、これらの中から、単独であるいは複数種組み合わせて使用してもよい。
【００１８】
（ラジカル重合開始剤）
ラジカル重合開始剤としては、アゾ化合物、有機過酸化物などから広く使用することができる。具体的には、２，２’−アゾビス（イソブチロニトリル）、２，２’−アゾビス（２，４−ジメチルバレロニトリル）、２，２’−アゾビス（２−メチルブチロニトリル）、４，４’−アゾビス（４−シアノ吉草酸）、２，２’−アゾビス（２−メチルプロピオンアミジン）二塩酸塩、２，２’−アゾビス（２−メチルプロピオン酸）ジメチル、ｔｅｒｔ−ブチルヒドロペルオキシド、過酸化ベンゾイル、過硫酸アンモニウム（ＡＰＳ）、過硫酸ナトリウム（ＮＰＳ）、過硫酸カリウム（ＫＰＳ）などをあげることができる。
【００１９】
（水溶性ポリマー）
水溶性ポリマーは、ポリマー微粒子の合成時に保護コロイドとして働き、生成されるポリマー微粒子の粒径の制御に寄与する。好ましい水溶性ポリマーとしては、ポリアクリルアミド、ポリビニルアルコール、ポリエチレンオキシド、ポリビニルピロリドンの中から１種あるいは複数種組み合わせて用いて構わない。分子量は、１００００以上１００００００以下が好ましく、３００００以上５００００以下がさらに好ましい。分子量が１万より小さいと保護コロイド性が小さくなくなり、分子量が１００００００を超えると水系媒体の粘度が上昇し扱いにくくなるからである。また、これら水溶性ポリマーは、その一部が合成後の粒子表面に物理吸着、化学吸着などで密着していても構わない。
【００２０】
シリコンアルコキシド基、カルボキシル基、アミノ基、チオール基、グリシジル基の内少なくとも一つを有する分子としては、これら官能基を最低一つ分子内に含むものであれば特に限定せずに用いることができる。具体的には、２−（３，４−エポキシシクロヘキシル）エチルトリメトキシシラン、３−グリシドキシプロピルメチルジメトキシシラン、３−グリシドキシプロピルトリエトキシシラン、３−アミノプロピルトリエトキシシラン、トリス−（トリメトキシシリルプロピル）イソシアヌレート、３−メルカプトプロピルトリメトキシシラン、３−イソシアネートプロピルトリエトキシシラン、トリメチトキシビニルシラン、トリエトキシビニルシラン、テトラメチルオルソシリケート、テトラエチルオルソシリケート、メルカプトプロピルトリメトキシシラン、メルカプトプロピルトリエトキシシラン、アミノプロピルトリメトキシシラン、アミノプロピルトリエトキシシラン、１，３−アセトンジカルボン酸、アクリル酸、２−アクリロイロキシエチル−コハク酸、２−メタクリロイロキシエチルコハク酸、グリシジルメタクリレート、エチレングリコールジグリシジルエーテル、ポリエチレングリコールジグリシジルエーテル、プロピレングリコールジグリシジルエーテル、グリセリンジグリシジルエーテル、アラニン、４−マレイミド酪酸、２−メルカプトエチルアミン、ペプチド（アミノ酸がつながってできた分子の総称）、マレイミドとカルボン酸が同一分子内にある化合物、マレイミドとポリエチレングリコールとカルボン酸が同一分子内に存在する化合物、ビニル基とポリエチレングリコールとカルボン酸が同一分子内にある化合物、からなる群から選択される少なくとも一つを用いることができる。
【００２１】
水溶液（水系媒体）は、媒体中に含まれる水が８０％以上１００％以下であることが好ましい。水溶液は、水や、水に可溶な有機溶媒、たとえばメタノール、エタノール、イソプロピルアルコール、アセトンを水に混合した溶液が例示される。水以外の有機溶媒を２０％より多く含有させると、ポリマー微粒子製造時に重合性モノマーの溶解が生じるおそれがある。
【００２２】
また上記水溶液（水系媒体）は、ｐＨが６以上９以下に予め調整されていることが好ましい。ｐＨが６未満または９より大きい値であると、有機シラン化合物中のアルコキシド基がポリマー微粒子の形成前に縮重合や他の官能基と反応してしまい、得られる粒子が凝集するおそれがある。本実施形態においては、ポリマー微粒子の形成前にアルコキシドを意図的に縮重合することは行わなくてもよい。
【００２３】
上記ｐＨの調整は、ｐＨ緩衝剤を用いて調整することが好ましいが、酸、塩基で調製しても構わない。
【００２４】
そのほかに、界面活性剤、消泡剤、塩、増粘剤などを水系媒体に対して１０％以下の割合で添加して用いても構わない。
【００２５】
本実施形態に係るポリマー微粒子の製造方法としては、まずｐＨが６乃至９に調整された水系媒体に水溶性ポリマーを溶解する。水溶性ポリマーは水系媒体に対して０．０１重量％から２０重量％、好ましくは、０．０３重量％から１５重量％である。０．０１重量％以下だと粒径の制御に十分な量には至らず、その効果が発現されない。また２０重量％以上だと水系媒体の粘度が上昇し、撹拌が十分に行えない可能性がある。
【００２６】
続いて、ケイ素原子を含まないラジカル重合性モノマー（Ａ）とケイ素原子にアルコキシ基が結合し、さらにラジカル重合性を有する二重結合を有する有機シラン化合物（Ｂ）を前記水系媒体中に添加し乳濁液とする。（Ａ）と（Ｂ）の重量比は、４：６から９．７：０．３である。
【００２７】
（Ａ）が４以下だと、粒子全体の比重が上がり、粒子の沈降が顕著となるおそれがある。また、９．７以上だとケイ素原子の含有量が少なくなり、非特異吸着を抑制する能力が低下するおそれがある。
【００２８】
水系媒体と（Ａ）、（Ｂ）合計量の重量比は、５：５から９．５：０．５が好ましい。水系媒体の比が５以下だと生成されるポリマー微粒子の凝集が顕著となるおそれがある。また、９．５以上であってもポリマー微粒子の生成には問題ないが、生成量が少なくなるおそれがある。
【００２９】
シリコンアルコキシド基、カルボキシル基、アミノ基、チオール基、グリシジル基の内少なくとも一つを有する分子は、必要に応じて前記（Ａ）、（Ｂ）と同時にあるいは、（Ａ）、（Ｂ）の反応が進んだ後、終了した後に添加しても構わない。
【００３０】
これらの官能基を有する分子は、抗体を固定化するために必要である。
【００３１】
添加量は、（Ａ）、（Ｂ）合計の重量に対し、０．０１重量％から６０重量％の間で用いることができる。
【００３２】
ラジカル重合開始剤は、水、緩衝剤などに溶解して用いる。（Ａ）、（Ｂ）合計の重量に対するラジカル重合開始剤は、０．５重量％から１０重量％の間で用いることができる。
【００３３】
前記乳濁液を加熱する工程は、乳濁液全体が均一に加熱されれば構わない。加熱する温度は、５０℃から９０℃、加熱時間は２時間から２４時間の間で任意に設定できる。
【００３４】
ポリマー微粒子の粒径は、平均粒子径が５０ｎｍ以上４００ｎｍ以下であることが好ましく、１００ｎｍ以上４００ｎｍ以下であることがさらに好ましい。また、ポリマー微粒子の粒度分布の変動係数（ＣＶ値）が５以下であることが好ましい。平均粒子径の測定方法は、動的光散乱法（ＤＬＳ）、レーザー回折法（ＬＤ法）、電子顕微鏡での観察などが主な測定手法であるが、本実施形態では、動的光散乱法を好ましく用いる。たとえば、動的光散乱法でポリマー微粒子の分散液を測定し、得られる光強度を個数分布に換算し、平均をとった値を粒子径とすることができる。平均粒子径が５０ｎｍ未満だと、合成時の洗浄処理に時間を要するおそれがある。また４００ｎｍより大きいと、保存時の沈降による凝集が顕著となるおそれがある。
【００３５】
変動係数（ＣＶ値）は、ポリマー微粒子の画像を電子顕微鏡で撮影し、たとえば粒子１００個以上の直径をもとめ、統計処理によって変動係数（ＣＶ値）を求めることができる。変動係数（ＣＶ値）が５以上である（粒径の分布幅は広い）と、検体検査用粒子と抗原との反応が不安定となるおそれがある。
【００３６】
ポリマー微粒子の粒径は、合成時のモノマーと水系媒体の割合、水溶性ポリマーの添加量、反応温度、反応時間で制御が可能となる。
【００３７】
このようにして製造されたポリマー微粒子の分散液は、濾過、遠心分離によるデカンテーション、限外濾過などによって分級、及び未反応物、凝集物などを除去して精製する。
【００３８】
＜検体検査用粒子＞
このようにして作製したポリマー微粒子は、検体検査用の前駆体粒子である。この前駆体粒子に抗体を固定化し検体検査用の粒子として用いることができる。
【００３９】
固定化の方法は、ポリマー微粒子の官能基を利用し、化学結合、物理吸着などで固定化する。本発明ではその方法は限定されない。
【００４０】
抗体をポリマー微粒子に固定化した検体検査用粒子は、検体中に抗原が存在すると抗原を介して検体検査用の粒子同士が凝集し、この凝集を観察することで、抗原を検出することができる。検体中に目的の抗原が含まれていない場合、凝集は生じにくい。
【００４１】
（リガンド・アフィニティー粒子）
本実施形態では、本実施形態に係る粒子と、反応性官能基に結合したリガンドとを有するアフィニティー粒子を提供できる。本実施形態において、リガンドとは、特定の標的物質が有する受容体に特異的に結合する化合物のことである。リガンドが標的物質と結合する部位は決まっており、選択的または特異的に高い親和性を有する。例えば、抗原と抗体、酵素タンパク質とその基質、ホルモンや神経伝達物質などのシグナル物質とその受容体、核酸などが例示されるが、本実施形態におけるリガンドはこれらに限定されない。核酸としてはデオキシリボ核酸等が挙げられる。本実施形態におけるアフィニティー粒子とは、標的物質に対して選択的または特異的に高い親和性（アフィニティー）を有する。本実施形態におけるリガンドが、抗体、抗原、及び核酸のいずれかであることが好ましい。
【００４２】
本実施形態において、本実施形態に係る粒子が有する反応性官能基とリガンドとを化学結合する化学反応の方法は、本発明の目的を達成可能な範囲において、従来公知の方法を適用することができる。また、リガンドをアミド結合させる場合は、１−［３−（ジメチルアミノプロピル）−３−エチルカルボジイミド］等の触媒を適宜用いることができる。
【００４３】
本実施形態におけるアフィニティー粒子が、リガンドとして抗体（抗原）、標的物質として抗原（抗体）を用いる場合、臨床検査、生化学研究等の領域において広く活用されている免疫ラテックス凝集測定法に好ましく適用できる。
【００４４】
（体外診断用の検査試薬）
本実施形態における体外診断用の検査試薬、すなわち体外診断による検体中の標的物質の検出に用いるための検査試薬は、本実施形態に係るアフィニティー粒子と、アフィニティー粒子を分散させる分散媒を有する。本実施形態における試薬中に含有される本実施形態に係るアフィニティー粒子の量は、０．００１質量％から２０質量％が好ましく、０．０１質量％から１０質量％がより好ましい。本実施形態に係る試薬は、本発明の目的を達成可能な範囲において、本実施形態に係るアフィニティー粒子の他に、溶剤やブロッキング剤などの第三物質を含んでも良い。溶剤やブロッキング剤などの第三物質は２種類以上を組み合わせて含んでも良い。本実施形態において用いる溶剤の例としては、リン酸緩衝液、グリシン緩衝液、グッド緩衝液、トリス緩衝液、アンモニア緩衝液などの各種緩衝液が例示されるが、本実施形態における試薬に含まれる溶剤はこれらに限定されない。
【００４５】
ラテックス凝集法による検体中の抗原または抗体の検出に用いる場合は、リガンドは、抗体または抗原を用いることができる。
【００４６】
（検査キット）
本実施形態における体外診断による検体中の標的物質の検出に用いるための検査キットは、上記試薬と、上記試薬を内包する筐体とを有する。本実施形態に係るキットとしては、ラテックス凝集測定用増感剤を含有させても良い。ラテックス凝集測定用増感剤として、ポリビニルアルコール、ポリビニルピロリドン、ポリアルギン酸等が挙げられるが、本発明はこれらに限定されない。また、本実施形態に係るキットは、陽性コントロール、陰性コントロール、血清希釈液等を備えていても良い。陽性コントロール、陰性コントロールの媒体として、測定しうる標的物質が含まれていない血清、生理食塩水の他、溶剤を用いても良い。本実施形態に係るキットは、通常の体外診断による検体中の標的物質の検出に用いるためのキットと同様にして、本実施形態に係る標的物質の検出方法に使用できる。また、従来公知の方法によって標的物質の濃度も測定することができ、特に、ラテックス凝集法による検体中の標的物質の検出に用いることが好適である。
【００４７】
（検出方法）
本実施形態における体外診断による検体中の標的物質の検出方法は、本実施形態に係るアフィニティー粒子と、標的物質を含む可能性のある検体とを混合する工程を有する。また、本実施形態に係るアフィニティー粒子と検体との混合は、ｐＨ３．０からｐＨ１１．０の範囲で行われることが好ましい。また、混合温度は２０℃から５０℃の範囲であり、混合時間は１分から２０分の範囲である。また、本検出方法は、溶剤を使用することが好ましい。また、本実施形態に係る検出方法における本実施形態に係るアフィニティー粒子の濃度は、反応系中、好ましくは０．００１質量％から５質量％、より好ましくは０．０１質量％から１質量％である。本実施形態に係る検出方法は、本実施形態に係るアフィニティー粒子と検体との混合の結果として生じる凝集反応を光学的に検出すること、すなわちラテックス凝集法により検体中の標的物質を検出することが好ましい。具体的には、検査試薬に、検体を混合して混合液を得る工程と、混合液に、光を照射する工程と、混合液に照射された光の、透過光または散乱光の少なくともいずれかを検出する工程を有する。混合液において生じる上記凝集反応を光学的に検出することで、検体中の標的物質が検出され、更に標的物質の濃度も測定することができる。前記凝集反応を光学的に検出する方法としては、散乱光強度、透過光強度、吸光度等を検出可能な光学機器を用いて、これらの値の変化量を測定すれば良い。
【実施例】
【００４８】
以下、実施例および比較例を用いて本発明をより具体的に説明する。
【００４９】
ただし、本発明は以下の実施例に限定されるものではない。
【００５０】
（実施例１）
２００ｍｌのフラスコにリン酸塩緩衝液ｐＨ７．４（キシダ化学株式会社製）９０ｇ添加し、ポリビニルピロリドンＫ−３０（キシダ化学株式会社製、分子量４００００）０．９ｇを溶かした。次に３−メタクリルオキシプロピルトリメトキシシラン（信越化学工業株式会社製  ＬＳ−３３８０）３．０ｇ、スチレン（キシダ化学株式会社製）９．０ｇを添加し、室温で窒素を吹き込みながら撹拌を１０分間行った。その後オイルバスでフラスコ内の乳濁液を７０℃に加熱した。ペルオキソ二硫酸カリウム（和光純薬工業株式会社製）０．３ｇをリン酸塩緩衝液ｐＨ７．４（キシダ化学株式会社製）１５ｍｌに溶かした溶液を、前記７０℃に加熱した乳濁液中に添加した。７０℃のまま７時間撹拌した後、室温に戻しポリマー微粒子の分散液を得た。
【００５１】
さらに、この分散液を遠心分離器にかけ、ポリマー微粒子を回収し、上澄みは捨てた。回収したポリマー微粒子は、イオン交換水中に再分散した後、再度遠心分離器にかけた。遠心分離器によるポリマー微粒子の回収とイオン交換水による再分散を４回繰り返した。
【００５２】
このようにして得られたポリマー微粒子の分散液を、濃度が１．０重量％となるよう調整した。
【００５３】
（実施例２）
２００ｍｌのフラスコにリン酸塩緩衝液ｐＨ６．４（キシダ化学株式会社製）９０ｇ添加し、ポリビニルピロリドンＫ−３０（キシダ化学株式会社製、分子量４００００）０．９ｇを溶かした。次に３−メタクリルオキシプロピルトリメトキシシラン（信越化学工業株式会社製  ＬＳ−３３８０）０．４ｇ、スチレン（キシダ化学株式会社製）１１．６ｇを添加し、室温で窒素を吹き込みながら撹拌を１０分間行った。その後オイルバスでフラスコ内の乳濁液を７０℃に加熱した。ペルオキソ二硫酸カリウム（和光純薬工業株式会社製）０．３ｇを水１５ｍｌに溶かした溶液を、前記７５℃に加熱した乳濁液中に添加した。７５℃のまま６時間撹拌した後、室温に戻しポリマー微粒子の分散液を得た。
【００５４】
さらに、この分散液を遠心分離器にかけ、ポリマー微粒子を回収し、上澄みは捨てた。回収したポリマー微粒子は、イオン交換水中に再分散した後、再度遠心分離器にかけた。遠心分離器によるポリマー微粒子の回収とイオン交換水による再分散を４回繰り返した。
【００５５】
このようにして得られたポリマー微粒子の分散液を、濃度が１．０重量％となるよう調整した。
【００５６】
（実施例３）
２００ｍｌのフラスコにリン酸塩緩衝液ｐＨ９．０（キシダ化学株式会社製）９０ｇ添加し、ポリビニルピロリドンＫ−３０（キシダ化学株式会社製、分子量４００００）０．４ｇを溶かした。次に３−メタクリルオキシプロピルトリメトキシシラン（信越化学工業株式会社製  ＬＳ−３３８０）７．２ｇ、スチレン（キシダ化学株式会社製）４．８ｇを添加し、室温で窒素を吹き込みながら撹拌を１０分間行った。その後オイルバスでフラスコ内の乳濁液を７０℃に加熱した。ペルオキソ二硫酸カリウム（和光純薬工業株式会社製）０．３ｇを水１５ｍｌに溶かした溶液を、前記８０℃に加熱した乳濁液中に添加した。８０℃のまま４時間撹拌した後、室温に戻しポリマー微粒子の分散液を得た。
【００５７】
さらに、この分散液を遠心分離器にかけ、ポリマー微粒子を回収し、上澄みは捨てた。回収したポリマー微粒子は、イオン交換水中に再分散した後、再度遠心分離器にかけた。遠心分離器によるポリマー微粒子の回収とイオン交換水による再分散を４回繰り返した。
【００５８】
このようにして得られたポリマー微粒子の分散液を、濃度が１．０重量％となるよう調整した。
【００５９】
（実施例４）
実施例１で作製した１．０重量％ポリマー微粒子分散液を０．１重量％に希釈し、アミノプロピルトリメトキシシランを溶液に対して０．０５ｗｔ％の割合で投入し、１４時間室温にて撹拌を行い、ポリマー微粒子の表面をアミノ基で修飾した。
【００６０】
（実施例５）
実施例１で作製した１．０重量％ポリマー微粒子分散液を０．１重量％に希釈し、２８ｗｔ％のアンモニア水を２ｗｔ％、メルカプトプロピルプロピルトリメトキシシランを溶液に対して０．０５ｗｔ％の割合で投入した。そして、１４時間室温にて撹拌を行い、ポリマー微粒子の表面をチオール基で修飾した。
【００６１】
（実施例６）
実施例１で作製した１．０重量％ポリマー微粒子分散液を０．１重量％に希釈し、アミノプロピルトリメトキシシランを溶液に対して０．０５ｗｔ％の割合で投入し、１４時間室温にて撹拌を行い、ポリマー微粒子の表面をアミノ基で修飾した。０．１％に調整した前記アミノ基で表面を修飾したポリマー微粒子分散液に、ジメチルスルホキシドに溶解した無水コハク酸を溶液に対して０．１ｗｔ％の割合で投入し、１４時間室温にて撹拌を行い、ポリマー微粒子の表面をカルボキシル基で修飾した。
【００６２】
（実施例７）
実施例１で作製した１．０重量％ポリマー微粒子分散液を０．１重量％に希釈し、Ｓｉ−ｔａｇ融合プロテインＡ（有限会社シリコンバイオ製  抗体結合タンパク質（プロテインＡ）と、シラノール基に結合するペプチドとの融合タンパク質）を添加した。そして、ポリマー微粒子表面にＳｉ−ｔａｇ融合プロテインＡを固定化した。
【００６３】
（実施例８）
実施例１で作製した１．０重量％ポリマー微粒子分散液に、３−グリシジルオキシプロピルトリメトキシシランを溶液に対して０．５ｗｔ％、グリシンを０．５ｗｔ％、２８ｗｔ％のアンモニア水を２ｗｔ％、の割合で投入し、１４時間室温にて撹拌を行った。そして、ポリマー微粒子の表面をグリシジル基で修飾した。
【００６４】
（実施例９）
実施例１で作製した１．０重量％ポリマー微粒子分散液に、トリメトキシプロピルコハク酸無水物のジメチルスルホキシド溶液を溶液に対して０．４ｗｔ％の割合で添加し、１４時間室温にて撹拌を行い、ポリマー微粒子の表面をジカルボキシル基で修飾した。
【００６５】
＜抗体の結合１＞
実施例４、６、８、９で作製した各ポリマー微粒子分散液に抗Ｃ反応性蛋白（以後ＣＲＰと略す）を以下の通り結合した。
【００６６】
まず、各ポリマー微粒子分散液を、１５０００ｒｐｍ（２０４００ｇ）、１５分間、遠心して微粒子を沈殿させた。上清を除去した後、微粒子のペレットを、緩衝液で再分散させ、これに水溶性カルボジイミドＷＳＣを加えた。さらにＮ−ヒドロキシスクシンイミドを加えた。微粒子分散液を、室温で３０分間撹拌した後、遠心分離によって、粒子を回収した。微粒子を緩衝液で洗浄した。微粒子を緩衝液に再分散させて、抗ＣＲＰ抗体を抗体終濃度１００μｇ／ｍＬとなるように加えた。室温、１８０分間撹拌した後、遠心分離によって、粒子を回収した。粒子を、緩衝液で十分に洗浄して、抗ＣＲＰ抗体が結合した微粒子を得た。抗体が結合していることは、抗体を加えた緩衝液中の抗体濃度の減少量をＢＣＡアッセイで測定することで確認した。粒子１個あたり、抗体が約１００から５００個結合していることが分かった。本実施例で得られた抗体が結合した微粒子は、緩衝液中で安定に分散しており、ＢＳＡでポストコートする必要はなかった。
【００６７】
＜抗体の結合２＞
実施例５で作製したポリマー微粒子に抗ＣＲＰ抗体を結合した。チオール反応性の抗体を得るために、抗ＣＲＰ抗体溶液にＥＭＣＳ  （Ｎ−（６−Ｍａｌｅｉｍｉｄｏｃａｐｒｏｙｌｏｘｙ）ｓｕｃｃｉｎｉｍｉｄｅ）を加えて、抗体にマレイミド基を導入した。ポリマー微粒子分散液を、１５０００ｒｐｍ（２０４００ｇ）、１５分間、遠心して微粒子を沈殿させた。上清を除去した後、微粒子のペレットを、緩衝液で再分散させ、これにあらかじめマレイミド化した抗ＣＲＰ抗体を加えた。室温、１８０分間撹拌した後、遠心分離によって、粒子を回収した。粒子を、緩衝液で十分に洗浄して、抗ＣＲＰ抗体が結合した微粒子を得た。抗体が結合していることは、抗体を加えた緩衝液中の抗体濃度の減少量をＢＣＡアッセイで測定することで確認した。粒子１個あたり、抗体が約１００から５００個結合していることが分かった。本実施例で得られた抗体が結合した微粒子は、緩衝液中で安定に分散しており、ＢＳＡでポストコートする必要はなかった。
【００６８】
＜抗体の結合３＞
実施例７で作製したポリマー微粒子に抗ＣＲＰ抗体を結合した。実施例７のポリマー微粒子分散液を、１５０００ｒｐｍ（２０４００ｇ）、２０分間、遠心して微粒子を沈殿させた。上清を除去した後、微粒子のペレットを、緩衝液で再分散させ、これに抗ＣＲＰ抗体を抗体終濃度２００μｇ／ｍＬとなるように加えた。４℃で、１６時間撹拌した後、遠心分離によって、粒子を回収した。粒子を、緩衝液で十分に洗浄して、抗ＣＲＰ抗体が結合した微粒子を得た。抗体が結合していることは、抗体を加えた緩衝液中の抗体濃度の減少量をＢＣＡアッセイで測定することで確認した。粒子１個あたり、抗体が約５００個結合していることが分かった。本実施例で得られた抗体が結合した微粒子は、緩衝液中で安定に分散しており、ＢＳＡでポストコートする必要はなかった。
【００６９】
（比較例１）
ＩＭＭＵＴＥＸ  免疫診断用ポリマー粒子Ｐ０１１３  （ＪＳＲ株式会社製  粒径０．１８７μｍのポリスチレン粒子にカルボキシル基を結合したポリマー粒子）を、粒子の濃度を１．０重量％に調製した。
【００７０】
（比較例２）
ＩＭＭＵＴＥＸ  免疫診断用ポリマー粒子Ｐ０３０７  （ＪＳＲ株式会社製  粒径０．３５１μｍのポリスチレン粒子にカルボキシル基を結合したポリマー粒子）を、粒子の濃度を１．０重量％に調製した。
【００７１】
＜比較例１、２への抗体結合＞
比較例１、比較例２のポリマー微粒子に抗ＣＲＰ抗体を結合した。比較例１、比較例２のポリマー微粒子分散液を、１５０００ｒｐｍ（２０４００ｇ）、２０分間、遠心して微粒子を沈殿させた。上清を除去した後、微粒子のペレットを、緩衝液で再分散させ、これに水溶性カルボジイミドＷＳＣを加えた。さらに抗ＣＲＰ抗体を抗体終濃度１００μｇ／ｍＬとなるように加えた。室温、１８０分間撹拌した後、ＢＳＡ溶液を加えた。その後、遠心分離によって、ＢＳＡでコートされた粒子を回収した。粒子を、緩衝液で洗浄して、ＢＳＡでコートされた抗ＣＲＰ抗体が結合した粒子を得た。抗体が結合していることは、抗体を加えた緩衝液中の抗体濃度の減少量をＢＣＡアッセイで測定することで確認した。粒子１個あたり、抗体が約５００個結合していることが分かった。しかし、抗体を粒子に結合直後に、微粒子が凝集して沈殿するのが目視で確認できたため、その後のラテックス凝集反応の評価に用いることはできなかった。
【００７２】
＜非特異凝集抑制評価＞
実施例１乃至９で作製した各ポリマー微粒子分散液および比較例１、２で用いた免疫診断用ポリマー粒子分散液を３０μｌに緩衝液で１５倍に希釈した人血清溶液６０μｌを添加し３７℃で５分保温した。保温の前後で５２７ｎｍの吸光度を測定し、前後での吸光度の変化量を３回測定した。図１には３回の平均値を示す。吸光度の変化量が０．１未満を非特異凝集が抑制されているとし、０．１以上を非特異凝集が起こっていると評価した。結果を図１に示す。
【００７３】
比較例１、２は、人血清との反応で凝集反応（非特異凝集）が生じた。
【００７４】
＜ラテックス凝集反応の評価＞
抗体の結合１、２、３で作製した抗ＣＲＰ抗体が結合した各ポリマー微粒子分散液を０．１重量％に調製し、ラテックス凝集反応を行った。
【００７５】
ヒト血清由来ＣＲＰ（シグマアルドリッチ製）と抗体の結合１、２、３で作製したポリマー微粒子分散液とを混合して、混合前後での波長５７２ｎｍにおける吸光度を測定した。微粒子上の抗ＣＲＰ抗体が抗原であるＣＲＰを捕捉できれば、ＣＲＰを介した微粒子同士の凝集反応が起こる。この時、透過率の減少が生じる結果、吸光度の上昇が観測される。抗体を結合した微粒子を含む溶液にＣＲＰを添加したとき、ならびにＣＲＰを添加しなかったときについて、反応温度３７℃、反応時間５分間の処理前後の吸光度変化率（％）を３回測定した。図１には３回の吸光度変化率の平均値を示す。図１より、ＣＲＰ添加時に抗原抗体反応により凝集反応が起こり、ＣＲＰを添加しないときの増加率と比較し明らかに差異の確認を認識できることがわかる。
【００７６】
図１からわかるように、抗体を結合した本発明の実施例のポリマー微粒子は、ＣＲＰを認識し、粒子同士が凝集することがラテックス凝集反応の評価より確認できた。よって、本実施例にかかる微粒子は、ＢＳＡを用いずとも抗体を結合させることが可能であり、その結合した抗体は、抗原認識能を有していることが分かった。本実施例の微粒子は、免疫反応を利用する検査用粒子、たとえばラテックス凝集法で用いられる抗体感作ラテックスとして好適に用いることが出来る。
【００７７】
また、図１からわかるように、実施例１〜９で作製された微粒子は、ヒト血清中において、凝集せず、安定に分散できることが分かった。一方、比較例１ならびに２のポリスチレン粒子では、ヒト血清中において凝集することがわかった。これは微粒子表面にタンパク質が非特異に吸着することで、吸着タンパク質を介した粒子間の架橋によるものと考えられる。比較例１ならびに２のポリスチレン粒子をあらかじめＢＳＡでポストコートした場合、ヒト血清中において、凝集せず、安定に分散できた。これはポリスチレン粒子表面にアルブミンが吸着することで、ヒト血清由来のタンパク質が吸着できなくなったためと考えられる。
【００７８】
本実施例の結果より、抗体等のリガンドを結合できる足場を有しながらも、ＢＳＡを用いなくても血清タンパクの非特異吸着を抑制された微粒子を得られることがわかった。また、免疫反応を利用する検査用粒子、たとえばラテックス凝集法で用いられる抗体感作ラテックスとして好適に用いることが出来る。
【図１】
2019189825.tif 000002